본 발명 의 이축 배향 폴리프로필렌 필름 은 23 ℃ 에 있 어서 의 MD 방향 과 TD 방향 의 인장 탄성 률 의 합 이 6 . 6 GPa 이하 이 다 . 인장 탄성 률 의 합 은 보다 바람직 하 게 는 3 . 0 ~ 6 . 6 GPa , 더욱 바람직 하 게 는 3 . 5 ~ 6 . 4 GPa , 더욱 바람직 하 게 는 4 . 0 ~ 6 . 2 GPa 이 다 . 인장 탄성 률 의 합 이 6 . 6 GPa 를 초과 하 면 , 이축 연신 후 의 필름 반송 공정 에서 반송 롤 과 필름 사이 의 약간 의 속도 차 에 의해 필름 표면 을 깎여 PP 가루 가 발생 하 거나 , 또한 그 발생량 이 증가 하 는 경우 가 있 다 . 한편 , 너무 작 으면 필름 의 중간 이 약해져서 핸들링 성 이 저하 되 기 때문 에 3 . 0 GPa 이상 인 것 이 바람직 하 다 . 인장 탄성 률 의 합 을 상기 범위 로 하 기 위해서 는 , 필름 의 원료 조성 이나 필름 적층 구성 을 후술 하 는 범위 로 하 고 , 또한 필름 제 막시 의 캐스트 ( 용융 압출 한 수지 의 시트 화 공정 ) 조건 이나 세로 연신 조건 을 후술 하 는 범위 내 로 하 는 것 이 바람직 하 다 .